ВОДНАЯ СУСПЕНЗИЯ ИЗВЕСТИ, СПОСОБ ЕЕ ПОЛУЧЕНИЯ И ПРИМЕНЕНИЕ

1. Способ получения водной суспензии гидроксида кальция с содержанием сухой массы, по меньшей мере, 40 мас.%, вязкость указанной водной суспензии, измеренная с помощью вискозиметр Brookfield DVIII при 10 об/мин, находится в пределах между 25 и 1000 МПа⋅с при 20°С, включающий стадии, заключающиеся в:
a) доступности конкретного объема водного раствора,
b) доступности конкретного количества порошкообразного гидроксида кальция,
c) доступности конкретного количества сополимера, содержащего
мономеры метакриловой кислоты и/или любых ее солей,
возможно, мономеры акриловой кислоты и/или любых ее солей,
мономеры с формулой (I):
в соответствии с которой
R представляет собой полимеризуемую ненасыщенную группу, в частности акрилат, метакрилат, метакрилуретан, винил или аллил,
R' представляет собой водород или алкильную группу с 1-4 атомами углерода,
X представляет собой структуру с n единицами этиленоксида ЕО и m единицами пропиленоксида РО, расположенными случайным образом или регулярно, m и n представляют собой 2 не равных нулю целых числа и находятся в пределах между 1 и 150,
d) по меньшей мере, к части указанного водного раствора добавляют при перемешивании, по меньшей мере, часть количества указанного сополимера,
e) добавлении к водному раствору со стадии d) при перемешивании, по меньшей мере, части указанного количества указанного гидроксида кальция,
-1
f) приложения к смеси, полученной в результате стадии е), уровня гомогенного сдвига больше чем 50000 с,
g) возможного добавления в ходе фазы f) оставшегося
количества указанного сополимера и/или указанного гидроксида кальция.
2. Способ по п. 1, в соответствии с которым сополимер имеет молекулярную массу в пределах между 30000 и 200000 г/моль как определено с помощью гель-проникающей хроматографии (GPC).
3. Способ по п. 1, в соответствии с которым указанный мономер формулы (I) является таким, что n и m представляют собой два не равных нулю целых числа, и n+m>17.
4. Способ по п. 1, в соответствии с которым группа R указанного мономера формулы (I) представляет собой метакрилатную группу.
3
5. Способ по п. 1, в соответствии с которым группа R' указанного мономера формулы (I) представляет собой Н или СН.
6. Способ по п. 1, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I).
7. Способ по п. 3, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I).
8. Способ по п. 4, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I).
9. Способ по п. 5, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I).
10. Способ по п. 3, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I)
и группа R указанного мономера формулы (I) представляет собой метакрилатную группу.
11. Способ по п. 3, в соответствии с которым указанный мономер формулы (I) состоит из следующих компонентов, выраженных как процент массовый каждого из его компонентов:
5-30 мас.% мономеров метакриловой кислоты и/или любых ее солей,
0-10 мас.% мономеров акриловой кислоты и/или любых ее солей,
70-95 мас.% мономеров формулы (I)
3
и группа R' указанного мономера формулы (I) представляет собой Н или СН.
12. Способ по п. 1, в соответствии с которым для стадии f) используют смеситель роторно-статорного типа.
13. Способ по п. 1, в соответствии с которым устройство, используемое для осуществления стадии f), снабжается контуром рециркуляции.
14. Способ по п. 1, в соответствии с которым для осуществления стадии f) используют устройство, конфигурируемое
3
для обеспечения полезной выходной мощности, по меньшей мере, 1000 Вт/м.
15. Водная суспензия гидроксида кальция с содержанием сухой массы, по меньшей мере, 40 мас.%, вязкость указанной водной суспензии, измеренная с помощью вискозиметра Brookfield DVIII при 10 об/мин находится в пределах между 25 и 1000 МПа⋅с при 20°С, указанная суспензия видимо должна получаться с помощью способа по любому из пп. 1-9.
16. Применение водной суспензии гашеной извести по п. 15 для обработки промышленного дыма, включая десульфуризацию дыма, или для обработки бытовых сточных вод, включая питьевую воду или промышленные сточные воды.